FR 2514155 A1 19830408 FR 8209584 A 19820602 La présente invention concerne une fibre monomode à faibles pertes (moins de 1 d B/km à 1,30 pm) avec une fai- ble dispersion (moins de 5 ps/nm-km) dans la gamme de lon- gueur d'onde de 1,25-1,385 pm, et ayant de faibles pertes supplémentaires (moins de 0,25 d B/km) dues à l'intégration dans un câble. Pour apprécier pleinement les progrès que représen- te la fibre de l'invention, il est nécessaire d'examiner au moins brièvement certains aspects de la technologie des fi- bres. Dans la réalisation des fibres optiques à faibles pertes au début des années 70, les recherches ont porté es- sentiellement sur l'obtention d'une plus grande largeur de bande, pour procurer une plus grande capacité d'acheminement d'information On a cherché initialement à fabriquer des fi- bres multimodes à gradient d'indice, en partie du fait qu'el- les étaient plus faciles à fabriquer que les fibres monomodes. Cependant, les chercheurs ont toujours su que les fibres mo- nomodes offrent par nature de plus grandes possibilités en ce qui concerne l'obtention d'une largeur de bande élevée, et au bout de quelques années, la recherche de fibres ayant des largeurs de bande toujours supérieures a à nouveau attiré l'attention sur les fibres monomodes. On savait que bien que ne présentant pas-la disper- sion inter-mode associée aux fibres multimodes, les fibres monomodes ont effectivement un étalement fini des impulsions, et donc une limitation de largeur de bande, à cause, en par- ticulier, de la dispersion par la matière, c'est-à-dire le fait que l'indice de réfraction, et donc le temps de parcours, dépendent de la longueur d'onde Toute impulsion, qui selon la définition qu'en dormnne l'analyse de Fourier, est une com- binaison de nombreuses longueurs d'onde différentes, subira donc unélargissement en parcourant la fibre Cependant, le phénomène de dispersion par la matière dispara t effectivement à certaines longueurs d'onde, par exemple environ 1,27 pm pour la silice fondue, 1,35 pm pour la silice fortement dopée à l'oxyde de germanium, et 1,25 pm pour la silice dopée au fluor. Par conséquent, ces longueurs d'onde peuvent apparattre à première vue comme étant des longueurs d'onde de fonctionne- ment souhaitables,-toutes choses égales par ailleurs Néan- moins, on a trouvé que m Sme au point zéro de la dispersion par la matière, un élargissement d'impulsion relativement important se produit en réalité, à cause, en partie, de la dispersion par le guide d'onde, c'est-à-dire de la dépendan- ce du temps de parcours vis-à-vis de la longueur d'onde, cet- te dépendance étant associée à des paramètres qui se rappor- tent exclusivement au guide d'onde. Les principes de base indiquent que dans certaines régions du spectre les effets dispersifs associés à la dis- persion par le guide d'onde sont de signe opposé à ceux qui sont associés à la dispersion par la matière Par conséquent, il devient possible de concevoir des fibres en cherchant à annuler la dispersion par la matièrepar la dispersion par le guide d' onde, ce qui donne une dispersion pratiqmement nulle à une longueur d'onde particulière (H suchiya et col. Electronics Setters, 15, 475 ( 1979)) Parmi les langaeurs d'onde souhaitables pour une dispersion nulle rwédéterminée, figure la valeur de 1,55 pm, pour laquelle les propriétés de pertes d'une fibre à base de siliee ont le plus faible niveau. lDans les fibres "type W", on a trouvé qu'il serait possible d'obtenir une faible dispersion sur une gamme de longueur d'onde relativement étendue (K Okamoto et col Electronics Letters, 15, 729 ( 1979))l Pour obtenir une dispersioh par le guide d'onde qui soit suffisante pour annuler la dispersion par la matière a 1,55 pm dans des fibres monomodes caractéristiques dopées à l'oxyde de germanium, on doit utiliser des diamètres de coeur relativement faibles, du fait que la dispersion par le guide d'onde augmente lorsque le diamètre du coeur diminue L'uti- lisation d'un coeur à gradient d'indice peut permettre l'em- ploi d'un diamètre de coeur un peu plus grand, mais l'effet du diamètre du coeur sur la réalisation d'épissures demeure cependant une considération importante qui doit 4 tre soigneu- sement évaluée dans la conception de fibres monomodes à gran- de largeur de bande En outre, m 9 me si des fibres monomodes à petit coeur, prévues pour fonctionner à 1,55 pm, étaient 2 2514155 réalisables, elles n'auraient que peu d'utilité à l'heure ac- tuelle, du fait qu'il y a une pénurie de sources lumineuses à spectre d'émission étroit, disponibles dans le commerce et de haute qualité, fonctionnant à 1,55 pm Ceci a contraint les chercheurs travaillant dans ce domaine à concentrer leur at- tention sur d'autres régions spectrales dans lesquelles on dispose de sources et dans lesquelles apparaissent des mini- mums locaux des pertes de transmission Une telle région dans laquelle on dispose de sources commerciales et o il y a un minimum local de pertes, se trouve à proximité de 1,3 pm ( 1,25 1,385 un), ce qui a stimulé l'intérgt pour les fibres monomodes travaillant dans cette région spectrale. Une considération de seuil pour le fonctionnement à des longueurs d'onde plus courtes, comme 1,3 p fait inter- venir la nécessité d'abaisser la longueur d'onde de coupure Rc à des valeurs proches de la longueur d'onde de fonctionne- ment, mais inférieures à celle-ci La longueur d'onde de cou- pure est la longueur d'onde au-dessous de laquelle des modes d'ordre supérieur peuvent se propager On obtient les carac- téristiques de transmission les plus souhaitables lorsque la longueur d'onde de transmission est un peu supérieure à la longueur d'onde de coupure, mais proche de cette dernière le fonctionnement à 1,5 pm autorise des longueurs d'onde de cou- pure relativement élevées, c'est-à-dire environ 1,45 pm Ce- pendant, le fonctionnement monomode à 1,3 pm nécessite des longueurs d'onde de coupure beaucoup plus basses. Ia longueur d'onde de coupure est proportionnelle au produit du diamètre du coeur et de la racine carrée de A en désignant par à la différence d'indice relative-entre le coeur et la gaine Ainsi, pour des longueurs d'onde de coupure basses, ce produit doit Ctre faible Cependant, le paramètre t doit lui-m 9 me être relativement faible dans les fibres monomodes caractéristiques, du fait que dans des fibres à t élevé, la dispersion par la matière, qui est une grandeur qui augmente généralement en mdme temps que t, serait trop éle- vée pour permettre l'annulation par la dispersion par le gui- de d'onde à 1,3 pm Il en est ainsi du fait que la dispersion par le guide d'onde à 1,3 pm n'est suffisamment grande pour annuler la dispersion par la matière dans des fibres à élevé que si le diamètre du coeur est extrêmement faible Il apparatt donc que des fibres monomodes à faible dispersion (grande largeur-de bande) destinées à fonctionner à 1,3 pm, nécessiteraient des valeurs relativement faibles de Ce- pendant, si à est trop faible, les pertes de cblage de- viennent trop élevées Ainsi, les chercheurs travaillant dans ce domaine ne sont pas parvenus à réaliser une structu- re satisfaisante pour des fibres monomodes à largeur de ban- de élevée et à faibles pertes dues au montage dans un c Cble, pour le fonctionnement à proximité de 1,3 pm. L'invention consiste en une fibre monomode à fai- bles pertes (moins de 1 d B/km) avec une faible dispersion (moins de 5 ps/nm-km) dans la gamme de longueur d'onde de 1,25 1, 385 pm, et ayant de faibles pertes supplémentaires (moins de 0,25 d B/km) dues au c Cblage Ia fibre a un A rela- tivement élevé (supérieur à 0,3 %') pour assurer de faibles pertes de câblage La valeur élevée de A est obtenue sans pénalité consistant en une dispersion par la matière de va- leur élevée, en établissant 20 % au moins de A par dopage de diminution d'indice de la gaine de la fibre (ajout d'un agent de dopage pour diminuer l'indice de la matière) la valeur résultante relativement faible de dispersion par la matière est annulée par une valeur appropriée de dispersion par le guide d'onde, de façon à obtenir de faibles valeurs de dispersion à proximité de 1,3 pm ( 1,25 1,385 pm) Bien que des diamètres de coeur relativement faibles (moins de 9 Vm) soient nécessaires pour obtenir des valeurs appropriées de dispersion par le guide d'onde, les pertes d'épissure sont acceptables, à cause des faibles contributions provenant du décalage angulaire au niveau de l'épissure, lorsque le décalage transversal est important. l 'invention sera mieux comprise à la lecture de la description qui va suivre d'un mode de réalisation et en se référant aux dessins annexés sur lesquels: La figure 1 est une représentation schématique de la fibre de l'invention. la figure 2 est une représentation de la configura- 54 155 tion d'indice de réfraction d'un mode de réalisation de l'in- vention. le problème que traite l'invention est celui d'ob- tenir des valeurs de A et des diamètres de coeur dans une fibre monomode à faibles pertes et à faible dispersion qui établissent la coupure à des longueurs d'onde suffisamment faibles pour le fonctionnement au minimum local de pertesqui appara t au voisinage de 1,3 pm Une solution à ce problème conforme à l'invention, repose sur la reconnaissance du fait qu'un coeur soumis à un dopage d'augmentation d'indice, avec une gaine soumise à un dopage de diminution d'indice, permet- tent d'obtenir simultanément un A élevé et une faible disper- sion par la matière, au voisinage de 1,3 pm Des agents de dopage de diminution d'indice, tels que le fluor, dans la gaine, se combinent avec le coeur soumis à un dopage d'aug- mentation d'indice, pour donner une faible dispersion par la matière l'effet de la gaine dans l'obtention de valeurs faibles de dispersion par la matière est important, du fait que dans les fibres monomodes, une énergie élevée se propage dans la gaine Par conséquent, un aspect inventif de la fibre considérée ici est lié au fait qu'un à élevé ne conduit pas nécessairement à une valeur élevée de la dispersion par la matière à proximité de 1,30 pm, lorsqu'on emploie une gaine soumise à un dopage de diminution d'indice On obtient des longueurs d'onde de coupure suffisamment basses en employant des diamètres de coeur relativement faibles avec les A rela- tivement élevés qui garantissent de faibles pertes de cablage. Ia fibre de l'invention exige effectivement des diamètres de coeur relativement faibles (moins de 9 pm), et on a hésité jusqu'à présent à utiliser de telles fibres mo- nomodes à petit coeur, de crainte de pertes prohibitives au niveau des épissures Cependant, des études théoriques (D. Marcuse, Bell System Technical Journal, 56, 703 ( 1977)) in- diquent que le produit des pertes d'épissure dues au décalage transversal et de celles dues au décalage angulaire est ap- proximativement constant, ce qui permet de prendre en consi- dération des fibres ayant un faible diamètre de coeur Bien qu'une telle fibre puisse présenter des pertes d'épissure importantes dues au décalage transverse de l'épissure, la fibre aura de faibles pertes d'épissure dues au décalage angulaire, et inversement, ce qui rend le problème des per- tes drépissure moins grave qu'on le considérait générale- ment précédemment. Bien que la fibre de l'invention présente un ca- ractère inventif simplement du fait de ses caractéristiques de conception, les motivations qui ont conduit à ces carac- téristiques de conception renforcent encore les aspects in- ventifs de la fibre de l'invention. Alors que précédemment lorsqu'on tentait d'obtenir une dispersion totale égale à zéro, on faisait en sorte que la dispersion par guide d'onde annule la dispersion par là matière, on adopte un point de vue totalement différent dans la façon d'envisager la conception des fibres de l'in- vention La conception des fibres de l'invention s'effectue en spécifiant tout d'abord un A qui est suffisamment élevé pour qu'on obtienne une taille de spot avantageusement fai- ble La taille de spot est inversement proportionnelle à la racine carrée de A, et si à est suffisamment élevé, la taille de spot est suffisamment faible pour donner des per- tes de cablage avantageusement faibles Dans ces fibres, les & -sont de façon générale supérieurs à 0,3 %, ce qui donne des tailles de spot qui sont de façon générale infé- rieures à 4 pm (On définit ici la taille de spot comme étant le rayon de la fibre au point à 1/e pour la puissan- ce.) L'étape suivante de la conception consiste à dé- terminer une longueur d'onde de coupure appropriée, en fonc- tion des paramètres de fonctionnement désirés, et à fixer de façon correspondante le diamètre du coeur de la fibre. Dans les fibres considérées, on fixe la longueur d'onde de coupure à 1,25 pm ( 1,20 + 0,1 pm), du fait qu'on considère que la longueur d'onde de fonctionnement est de 1,31 pim. Les diamètres de coeur nécessaires sont alors inférieurs à 9 p M" Une fois qu'on a déterminé le j et le diamètre du coeur de la fibre, la dispersion par le guide d'onde que produit la fibre est essentiellement fixée et on ne peut pas l'utiliser effectivement pour déterminer une longueur d'onde de dispersion nulle, comme dans l'art antérieur Cependant, contrairement à l'art antérieur, les inventeurs modifient le système de matières utilisé pour fabriquer la fibre, afin d'obtenir une valeur de dispersion par la matière qui annule la dispersion par le guide d'onde au voisinage de 1,31 pm. Les exigences portant sur le système de matières consistent alors dans la double nécessité d'avoir un à relativement élevé, comme envisagé précédemment, et une dispersion par la matière relativement faible, pour annuler la dispersion par le guide d'onde Dans des fibres monomodes dopées à l'oxyde de germanium de type caractéristique, des A élevés condui- sent à une dispersion par la matière de valeur relativement élevée Comme on l'a envisagé précédemment, dans la fibre de l'invention, on obtient en partie le t élevé en appliquant à la gaine un dopage de diminution d'indice, pour obtenir un t élevé, tout en obtenant simultanément une dispersion par la matière relativement faible La figure 1 est alors une représentation schématique de la fibre de l'invention, dé- signée par la référence 11, avec un coeur 13 soumis à un dopage d'augmentation d'indice et une gaine 12 soumise à un dopage de diminution d'indice Une partie de la fibre asso- ciée avec les tubes de substrat utilisés dans le procédé de dép 6 t chimique en phase vapeur modifié n'est pas nécessaire- ment représentée. D'autres considérations exigent également que-les compositions de la gaine comme du coeur soient disponibles en tant que paramètres variables à ce point de la conception. Si la gaine de la fibre est prédéterminée d'une certaine ma- nière, le seul paramètre restant qui puisse affecter la dis- persion par la matière est la composition du coeur Cepen- dant, si la gaine de la fibre était prédéterminée, la fixa- tion préalable de a déterminerait également l'indice de ré- fraction du coeur Par conséquent, dans les-fibres de l'in- vention, on laisse en tant que paramètres variables les com- positions de la gaine comme du coeur, à ce point de la con- ception Le désir de maintenir une dispersion nulle à proxi- mité de 1,31 pim, comme-celui d'obtenir une fibre à pertes relativement faibles, conduisent à sélectionner dans la fi- bre de l'invention un coeur ayant un faible dopage d'augmen- tation d'indice Par conséquent, dans la fibre de l'invention le coeur est dopé avec de l'oxyde de germanium, par exemple, à un niveau inférieur à 5 moles pour cent Cependant, pour obtenir le f prédéterminé nécessaire et, simultanément, une dispersion par la matière relativement faible, la gaine doit avoir un fort dopage de diminution d'indice, avec une matiè- re de dopage qui abaisse l'indice de réfraction de la gaine très audessous de celui du coeur Le bore, dont on sait qu'il a cette possibilité, présente une bande de forte absor- ption à 1,3 pm, et il n'est donc pas souhaitable Cependant, le fluor, qui tend également à diminuer l'indice de réfrac- tion, présente une bande d'absorption à-des longueurs d'onde supérieures et on peut donc l'utiliser dans la fibre de l'in- vention pour communiquer à la gaine un dopage de diminution d'indice. Ia distribution d'indice dans un mode de réalisation de la fibre de l'invention est alors celle représentée sur la figure 2 Sur cette figure, la référence 25 désigne la région du coeur de la fibre, soumise à un dopage d'augmentation dtin- dice, et la référence 26 désigne la région de gaine, soumise à un dopage de diminution d'indice Ia partie du à de la fi- bre qui-est attribuable à la gaine soumise à un dopage de di- minution d'indiee est représentée schématiquement en 22 et entre pour au moins 20 % dans le A de la fibre, 23 Le reste du A de la fibre, 24, est clairement dû au coeur soumis à un dopage d'augmentation d'indice la référence 21 désigne la valeur de l'indice du tube de substrat et, dans de nombreux modes de réalisation, ce tube consiste en silice pratiquement pure Cependant, d'autres modes de réalisation de l'invention peuvent faire intervenir des tubes de substrat dopés, auquel cas l'indice de réfraction du tube de substrat indiqué en 21 peut 9 tre égal à celui de la gaine 26. Caractéristiques de la fibre de l'invention 1.' Craatéristiques de modes la fibre est une fibre optique monomode Il est clair qu'une telle définition n'a un sens que dans le con- texte d'une longueur d'onde de transmission particulière. N'importe quelle-fibre supporte plus d'un mode àdes lon- gueurs d'onde suffisamment faibles Pour qu'une telle fibre soit une fibre monomode, on doit la faire fonctionndr dans une région située au-dessus de la longueur d'onde de coupure. la fibre de l'invention a une longueur d'onde de coupure in- férieure à 1,31 ym et c'est une fibre monomode pour les lon- gueurs d'onde de transmission supérieures à la valeur de coupure On utilise l'expression "fibre monomode" pour indi- quer un fonctionnement dans une telle région De toute maniè- re, la fibre se distingue clairement des fibres multimodes qui supportent plusieurs centaines de modes, contrairement à une fibre monomode qui, m 4 me au-dessous de sa longueur d'onde de coupure, ne supporte qu'un nombre limité de modes dans la région du spectre allant de 0,4 à 2, O pm. 2 Valeur de A La fibre de l'invention est, en partie, caractérisée par des valeurs de A relativement élevées, c'est-à-dire su- périeures à 0,3 %, bien qu'inférieures à 0,75 % Les défini- tions de A varient d'un spécialiste à un autre Dans le con- texte considéré, on définit A comme étant l'indice de ré- fraction du coeur moins l'indice de la gaine, le tout divisé par l'indice de réfraction de la gaine On obtient des valeurs élevées de A dans la fibre de l'invention, sans pénalité en ce qui concerne la dispersion par la matière, en communiquant à la gaine un dopage de diminution d'indice, dans une fibre à base de silice, en employant une matière telle que le fluor, pour obtenir une fibre qui a un point de dispersion nulle par la matière qui est inférieur à celui des fibres qui comportent uniquement un dopage d'augmentation d'indice Dans la fibre de l'invention, au moins 20 % de la valeur de A sont attri- buables au dopage de diminution d'indice de la gaine Des études récentes indiquent que les fibres monomodes à gradient d'indice peuvent avoir des caractéristiques souhaitables az moins, en partie, en employant des coeurs de plus grand dia- mètre Il est clair qu'on envisage la possibilité d'utillser une telle variation progressive de l'indice de réfraction pour la fibre de l'invention Dans un tel cas, A est défini par l'indice de réfraction maximal du coeur et par l'indice de réfraction minimal de la gaine associés 3 Diaeètresdu coeur Dans les fibres de l'invention, les diamètres du coeur sont déterminés, du point de vue de la conception, par l'exigence que la longueur d'onde de coupure soit infé- rieure à la longueur d'onde de fonctionnement, d'environ 1,30 Fm La dispersion par le guide d'onde est alors totale- ment définie et elle doit Atre annulée par des valeurs ap- propriées de la dispersion par la matière Une telle annula- tion conduit à une dispersion totale pratiquement égale à zéro dans la gaminme de longueur d'onde de fonctionnement à laquelle on s'intéresse, c'est-à-dire 1,25 à 1,385 pm Avec cette structure de fibre, les diamètres de coeur nécessaires pour une telle dispersion totale faible sont inférieurs à 9 pm, ce qui s'écarte de la pratique préférée à l'heure ac- tuelle au moins Cet écart peut etre toléré m 4 me face à des considérations concernant les épissures, du fait de l'appré- ciation des inventeurs du comportement inverse des pertes d'épissure dues à un décalage angulaire et de celles dues à un décalage transversal 4 Rapport entre la gaine et le coeur Des documents publiés décrivent des "fibres de ty- pe W't, dans lesquelles la gaine est soumise à un dopage de diminution d'indice De telles fibres ont généralement des- gaines qui comprennent deux régions particulières séparées par une variation abrupte (généralement supérieure à 0,0038) de l'indice de réfraction Cependant, la fibre de l'invention décrite dams la présente demande ne présente pas, de façon généree,, unme telle variation abrupte dans la distribution d' ir Qe de la gaine et, de plus, elle a de façon générale un rpert entre le diamètre de la gaine soumise à un dopage de' dtmnution d'indice et le diamètre du coeur qui est supé- àieu 2, ce qui la distingue nettement des fibres compor- tant un dopage de diminution d'indice (y compris les fibres du type W) qui sont décrites à l'heure actuelle dans la lit- t rature technique Bien entendu, le tube de substrat qu'on peut utiliser pour fabriquer les fibres de l'invention pour- rait avoir un indice de réfraction supérieur à celui de la gaine, donnant ainsi l'apparence d'une configuration du type W c'est-à-dire un coeur soumis à un dopage d'augmentation d'indice, une région de gaine soumise à un dopage de diminu- tion d'indice et une seconde région extérieure d'indice de réfraction plus élevé Cependant, l'exigence que les fibres de l'invention n'aient pas de variation abrupte d'indice dans la gaine et aient un rapport supérieur à 2 entre la gaine soumise à un dopage de diminution d'indice et le coeur, lesdistingue fondamentalement de toutes les fibres du type W. D'autres modes de réalisation de l'invention font appel à l'utilisation d'un tube de substrat dopé Dans de tels cas, l'indice de réfraction du tube de substrat peut être égal à celui de la gaine, ce qui donne seulement uneré- gion ayant un seul indice de réfraction de la gaine jusqu'à la région du tube de substrat, sans variation abrupte de l'indice. Agents de dopage A l'heure actuelle, les agents de dopage préférés sont l'oxyde de germanium dans le coeur et le fluor dans la gaine La fibre de l'invention n'est évidemment pas limitée à ces agents de dopage particuliers Cependant, lorsqu'on les utilise, on constate que le coeur est généralement sou- mis à un dopage d' augmentation d'indice avec moins de 5 mo- les pour cent d'oxyde de germanium, et la gaine est généra- lement soumise à un dopage de diminution d'indice avec plus de 0,5 mole pour cent de fluor L'addition d'autres agents de dopage, tels par exemple que le phosphore dans la gaine, en partie, pour améliorer les caractéristiques de fabrication, peut être envisagée sans sortir du cadre de l'invention. Exemple 1 Fabrication de la fibre On a réalisé la préforme par dép 6 t chimique en pha- se vapeur modifié (brevet US 4 217 027) en utilisant un tube-de silice T 08-WG de 19 x 25 mm Les débits des réactifs pour le dépôt de la gaine étaient les suivants: Si O 14; 3,0 g/mn; poc 03: 0,052 g/mn; OF 2 Ca 2: 105 cm 3/mn, et oxygène en excès: 4300 cm 3/mn On a déposé la gaine en 16 passes On n'a pas utilisé de dispositif de mise sous pression, du fait que le rétrécissement du tube était seulement d'environ 1 mm, sur le diamètre extérieur, au cours du dépôt On a déposé le coeur en 2 passes en utilisant les débits suivants: 0,54 g/mn de Si 02, 0,077 g/mn de Ge Cl et 1300 cm 3/mn d'oxygène en excès. 21 4 On a effectué un rétreint compensé en 6 passes de rétrécisse- ment au cours desquelles on a fait circuler dans le tube une trace de vapeur de Ge O 14, entra née dans de l'oxygène On a ensuite scellé le tube à l'extrémité aval et on a achevé le rétreint en 2 passes supplémentaires - Après avoir mesuré les dimensions de la section transversale de la préforme dans une cellule d'immersion, on a étiré la fibre en la revêtant simultanément avec une résine époxyde du type acrylate, durcie par un rayonnement ultravio- let Les dimensions de la fibre étaient les suivantes: - diamètre extérieur: 114 pm; diamètre du coeur: 7,5 fm; D/d (rapport des diamètres entre la gaine et le coeur): 5,9; et longueur: 1 km. 2 Caractérisation de la fibre On a caractérisé la fibre en mesurant la longueur d'onde de coupure, les pertes spectrales et la dispersion totale. On a déterminé la coupure comme étant l'emplacement de la diminution rapide de la puissance transmise dans une longueur de 3 m, lorsqu'on augmente la longueur d'onde de la lumière incidente On a trouvé une coupure bien définie à o = 1,192 + 0,005 pmn. On a mesuré les pertes spectrales de 1,0 à 1,7 Fi, en utilisant une technique extrémité éloignée/extrémité proche, avec une longueur de 3 m pour l'extrémité proche On mesure les pertes avec et sans une seule boucle de 40 mm de rayon dans la longueur de l'extrémité proche On a constaté de façon surprenante que la courbe de pertes sans la boucle était pratiquement identique à celle avec la boucle, m 9 me au voisinage de la coupure à 1,19 pmn L'expérience des inventeurs indique que ceci est caractéristique d'un excellent confine- ment des modes Les pertes présentent un minimum local de 0,57 + 0,03 d B/km à 1,30 pm; un maximum local de 7,7 d B/km au pic d'absorption du radical OH, à 1,39 im; et des pertes minimales de 0,40 d B/km à 1,50 pm Au-delà de 1,50 pm, les pertes aug- mentent rapidement et tout prouve qu'elles n'ont pas de li- mite Les pertes à 1,30 p ne sont pas défavorablement af- fectées. On a calculé la dispersion chromatique totale dans le régime monomode, à partirdes données correspondant à la dérivée du retard de groupe en fonction de la longueur d'on- de On a obtenu ces données en utilisant des impulsions étroi- tes provenant d'un laser à fibre du type Raman pompé avec des impulsions à commutation de Q et à modes bloqués, à 1,06 pm, provenant d'un laser Nd YAG On a sélectionné la longueur d'onde des impulsions sortant de la fibre du type Raman au moyen d'un monochromateur à réseau de diffraction Ia longueur d'onde de dispersion nulle, o', est de 1,314 pm. Il va de soi que de nombreuses modifications peuvent être apportées au dispositif décrit et représenté, sans sortir *du cadre de l'invention. REVENDICATIONS 1 Fibre optique monomode, caractérisée en ce qu' elle comprend:(a) un coeur soumis à un dopage d'augmenta- tion d'indice, d'un diamètre inférieur à 9 pm, et (b) une gaine soumise à un dopage de diminution d'indice, sans va- riation abrupte de l'indice de réfraction, et qui contribue pour plus de 20 % au A de la fibre; et en ce que le à de la fibre est supérieur à 0,3 % et inférieur à 0,75 %, la dispersion de la fibre est inférieure à 5 ps/nm-kin dans la gamme de longueur d'onde de 1,25 1,385 pm, et la longueur d'onde de coupure est inférieure à 1,31 p En. 2 Fibre selon la revendication 1, caractérisée en ce que la matière de la fibre comprend au moins 90 % de si- lice. 3 Fibre selon l'une quelconque des revendications 1 ou 2, caractérisée en ce que le coeur de la fibre comprend moins de 5 moles pour cent d'oxyde de germanium. 4 Fibre selon l'une quelconque des revendications 1 à 3, caractérisée en ce que la gaine de la fibre comprend plus de 0,3 moles pour cent de fluor. Fibre selon l'une quelconque des revendications 1 à 4, caractérisée en ce que la fibre comprend du phosphore. 6 Fibre selon l'une quelconque des revendications 1 à 5, caractérisée en ce que le rapport des diamètres entre la gaine soumise à un dopage de diminution d'indice et le coeur est supérieur à 2. 7 Fibre selon l'une quelconque des revendications I à 6, caractérisée en ce qu'une partie au moins de la con- figuration d'indice présente une variation progressive. 8 Fibre selon la revendication 7, caractérisée en ce que les régions extérieures de la fibre peuvent 9 tre attribuées à un tube de substrat dopé.